(57)【特許請求の範囲】
【請求項１】
使い捨て吸収性衣類（２０）であって、
二軸方向に伸長可能な身体側ライナ（４２）と、二軸方向に伸長可能な外側カバー（４０）と、前記身体側ライナ（４２）と前記外側カバー（４０）との間に配置された伸長可能な吸収組立体（４４）とを有するシャーシ（３２）を備え、
前記伸長可能な吸収組立体（４４）は、第１及び第２の縦方向端部を有し、
前記伸長可能な吸収組立体（４４）は、吸収性の連続層（５８）と、少なくとも１つの伸長可能なキャリア層（５６，５７）と、セグメント化された層（５４）とを含み、前記連続層が前記少なくとも１つの伸長可能なキャリア層（５６，５７）に隣接して配置され、前記セグメント化された層（５４）が前記連続層に接着されており、
前記伸長可能な吸収組立体（４４）は、前記第１の縦方向端部に少なくとも１つのテール部（６０）を、前記第２の縦方向端部に少なくとも１つのテール部（６２）をそれぞれ有し、
前記シャーシが一対の脚開口部とウエスト開口部を定めており、
前記吸収組立体（４４）の前記第１及び第２の縦方向端部における前記少なくとも１つのテール部（６０，６２）が前記身体側ライナ（４２）と前記外側カバー（４０）の少なくとも一方に接着されており、
前記吸収組立体（４４）の前記第１及び第２の縦方向端部における前記少なくとも１つのテール部（６０，６２）が、前記キャリア層（５６，５７）の延長部であって、かつ横方向に不連続であることを特徴とする使い捨て吸収性衣類。
【請求項２】
前記伸長可能な外側カバーが縦軸方向に伸長可能であることを特徴とする請求項１に記載の吸収性衣類。
【請求項３】
前記伸長可能な外側カバーが二軸方向に伸長可能な弾性材料からなることを特徴とする請求項１に記載の吸収性衣類。
【請求項４】
前記吸収組立体が波形に形成された材料からなることを特徴とする請求項１に記載の吸収性衣類。
【請求項５】
前記吸収組立体がクレープ加工された材料からなることを特徴とする請求項１に記載の吸収性衣類。
【請求項６】
使い捨て吸収性衣類であって、
二軸方向に伸長可能な身体側ライナ（４２）と、二軸方向に伸長可能な外側カバー（４０）と、前記身体側ライナ（４２）と前記外側カバー（４０）との間に配置された縦方向に伸長可能な吸収組立体（４４）とを有するシャーシを備え、
前記シャーシが一対の脚開口部とウエスト開口部を定めており、
前記吸収組立体（４４）が、キャリア層（５６，５７）と、前記キャリア層（５６，５７）に隣接する吸収性の連続層（５８）と、前記連続層（５８）に結合されたセグメント化された層（５４）とを有し、
前記吸収組立体（４４）の縦方向一端には少なくとも１つのテール部（６０）があり、前記吸収組立体（４４）の縦方向他端には少なくとも１つのテール部（６２）があり、
前記吸収組立体（４４）は、前記身体側ライナと前記外側カバーとの間に配置され、前記吸収組立体の前記縦方向一端及び他端における前記少なくとも１つのテール部（６０，６２）が前記身体側ライナ（４２）と前記外側カバー（４０）の少なくとも一方に接着されており、
前記吸収組立体（４４）のいずれか一方又は両方の縦方向端部における前記少なくとも１つのテール部（６０，６２）が前記キャリア層（５６，５７）の延長部であって、かつ横方向に不連続であることを特徴とする使い捨て吸収性衣類。
【請求項７】
前記伸長可能な外側カバーが二軸方向に伸長可能な弾性伸長可能材料からなることを特徴とする請求項６に記載の吸収性衣料。
【請求項８】
前記キャリア層が縦軸方向に伸長可能な材料からなることを特徴とする請求項６に記載の吸収性衣料。
【請求項９】
前記キャリア層が縦軸方向に伸長及び収縮可能な材料からなることを特徴とする請求項６に記載の吸収性衣料。
【請求項１０】
前記キャリア層がネック伸長されたスパンボンド材料からなることを特徴とする請求項６に記載の吸収性衣類。
【請求項１１】
前記キャリア層が、垂直押し出しストランド形成され通気されたボンデッドカーデッドウェブから構成されたものであることを特徴とする請求項６に記載の吸収性衣類。
【請求項１２】
前記上部キャリア層及び前記下部キャリア層が、クレープ加工されたスパンボンドから構成されることを特徴とする請求項６に記載の吸収性衣類。
【請求項１３】
前記連続層が縦方向の伸長性をもつ材料からなることを特徴とする請求項６に記載の吸収性衣類。
【請求項１４】
前記連続層が縦方向の伸長性及び収縮性をもつ材料からなることを特徴とする請求項６に記載の吸収性衣類。
【請求項１５】
前記連続層が超吸収性材料を含むことを特徴とする請求項６に記載の吸収性衣類。
【請求項１６】
前記セグメント化された層が超吸収性材料を含むことを特徴とする請求項６に記載の吸収性衣類。
【請求項１７】
二軸方向伸長可能な使い捨て吸収性衣類であって、
二軸方向に伸長可能な身体側ライナ（４２）と、二軸方向に伸長可能な外側カバー（４０）と、伸長可能な吸収組立体（４４）とを有するシャーシを備え、
前記伸長可能な吸収組立体（４４）は、伸長可能な上部キャリア層（５７）と、伸長可能な下部キャリア層（５６）と、前記上部キャリア層と下部キャリア層との間に配置された吸収性の伸長可能な連続層（５８）と、前記連続層（５８）に結合されたセグメント化された層（５４）とを備え、前記連続層（５８）は、超吸収性材料を含み、
前記吸収組立体（４４）の縦方向一端には少なくとも１つのテール部（６０）があり、前記吸収組立体（４４）の縦方向他端には少なくとも１つのテール部（６２）があり、前記吸収組立体（４４）のいずれか一方又は両方の縦方向端部における前記少なくとも１つのテール部（６０，６２）が、前記上部キャリア層及びキャリア層（５６，５７）の何れかの延長部であって、かつ横方向に不連続な末端部であることを特徴とする二軸方向伸長可能な使い捨て吸収性衣類。
【発明の詳細な説明】
【０００１】
（技術分野）
本発明は、多方向に伸ばすことができるおむつに向けられる。より具体的には、おむつの全ての構成材は、引き伸ばしすることができ、これにより着用者の動きを制限しない。
【０００２】
（背景技術）
成人失禁用衣服、乳児及び幼児用おむつ、水着及びトレーニングパンツのようなパンツ状の吸収性衣類は、典型的には、着用者の身体に適合させるために或る程度の伸長性をもつ。現在のおむつは、例えば、伸長可能な側部パネルと、伸長可能でない外側カバー、身体側ライナ及び吸収組立体を有する。この種のおむつが着用されたときには、側部パネルだけが伸びる。
おむつの異なる部分には、乳児の大きさ及び動きによって異なる負荷がかかる。幾つかの従来のおむつは、フィット性の低下なしにはこれらの負荷を軽減することができず、フィット性の低下によって負荷が緩和されない部位には、不快感や肌に赤い跡が生じることになる。フィット性が低下すると、おむつによって与えられる漏れの防護も低下する。こうした従来のおむつが着用時間に伴って劣化すると、側部パネルが狭くなり、おむつの締結領域における側部に沿って力が集中する。締結領域に高い力がかかることによって、ファスナが壊れたり、赤い跡や不快感が生じたりする場合が多い。
【０００３】
幾つかの従来のおむつは、乳児の体形の違いに適合させることができないので適用するのが困難である。従来のおむつの、乳児に適用する前に折り返りを生じたり、丸まったりする傾向によって、さらなる困難に出くわすことがある。さらに、多くの従来のおむつは、ライナと吸収体の目標領域部分を身体の近くに保持するものではなく、これにより、身体排出物に、おむつに吸収される前に肌の上に広がる時間を与えることになる。
【０００４】
側部パネルにおける力を分散させて側部パネルが狭くなることを防ぐことができる、体にフィットするパンツ状パーソナルケア吸収性衣類に対する必要性又は要望がある。
着用者の動きを制限することなく着用者の身体に適合することができる、体にフィットするパンツ状パーソナルケア吸収性衣類に対する更なる必要性又は要望がある。
着用者の身体に容易に適用できる、体にフィットするパンツ状パーソナルケア吸収性衣類に対するさらに別の必要性又は要望がある。
広範囲のサイズに適合するようになった、体にフィットするパンツ状パーソナルケア吸収性衣類に対するさらに別の必要性又は要望がある。
身体排出物が肌の上に広がる機会をもつ前に該排出物を阻止することができる、体にフィットするパンツ状パーソナルケア吸収性衣類に対するさらに別の必要性又は要望がある。
【０００５】
本発明は、適用が容易であり、自己調整機能をもち、使用の際のフィット性と快適性の改善を与える、二軸伸長性のパンツ状吸収性衣類に向けられる。より具体的には、本発明の吸収性衣類は、衣類のシャーシ全体にわたり、全方向の伸長性を与えるために、二軸伸長性の材料を使用する。二軸伸長性の材料はまた、衣類のいずれの部分においても、いずれの方向にも張力を均等化することができる。衣類が全方向に伸長できるようにするために、衣類の全ての構成材は、拡張できて、移動を制限しないものでなければならない。
【０００６】
本発明の二軸伸長性のパンツ状吸収性衣類は、伸長可能な外側カバーと、伸長可能な身体側ライナと、外側カバーと身体側ライナとの間の伸長可能な吸収組立体とを含む伸長可能なシャーシを有する。伸長可能な材料は、引き伸ばし可能及び収縮可能とすることもできるし、引き伸ばし可能及び収縮不可能とすることもできる。伸長可能な側部パネルは、伸長可能な組立体の延長部とするか、又は伸長可能な組立体に結合することができる。いずれにしても、側部パネルにおける力の分散は、従来のおむつにおいて起こり得る側部パネルが狭くなることを防ぐ。さらに、このファスナ領域における力の分散により、従来のおむつに比べて締結システムに対するマイナスの影響が少なくなる。
衣類全体にわたる二軸伸長性はまた、着用者への順応性を向上させ、着用者が動きを制限されずに動けるようにすることによって、快適性の改善を与える。この設計はまた、衣類の主要な構成材と一体にされた弾性体をもつことにより、従来の吸収性衣類の設計において用いられるような付加的な弾性体部材をなくすことができる。
【０００７】
本発明に係る二軸伸長性のおむつのような二軸伸長性の吸収性衣類は、二軸伸長性のおむつが伸びて着用者の特定の形状に適合することができるので、従来のおむつより簡単に適用される。本発明はまた、二軸伸長性のおむつにおける弾性力の大部分が未適用状態において収縮しないので適用が容易である。これにより、世話する人が二軸伸長性のおむつを着用者に適用し始めるときに、二軸伸長性のおむつが平らなまま維持される。
【０００８】
本発明は、二軸伸長性の吸収性衣類が全方向に拡がることができ、具体的には、縦方向に伸びることができ、着用者の寸法が大きくても大きな調節性を与えるので、様々なサイズ範囲の着用者にフィットさせることができる。本発明は、衣類の周りの力の分散による「自己調整」能力を持つ。衣類が不均等な力を分散させるように動くことにより、世話する人による僅かに的を外れた適用が補正される。衣類は、吸収体とライナを着用者の身体の近くに保持する構成材の弾性力によって、多くの従来のおむつより効果的に機能する。この結果、身体排出物が肌の上に広がる機会をもつ前に排出物が阻止される。
上記のことを考慮に入れると、本発明の特徴及び利点は、適用が容易であり、自己調整機能をもち、使用の際のフィット性と快適性の改善を与える、二軸伸長性の体にフィットするパンツ状吸収性衣類を提供することである。
【０００９】
（発明の開示）
定義
本明細書の内容において、以下の各用語及び句は、以下の１つ又はそれ以上の意味を有する。
「二軸伸長性」とは、互いに垂直な２つの方向への伸長性、例えば、機械方向と機械横方向、又は縦方向（前後）と横方向（左右）の伸長性をもつ材料のことをいう。
「結合される」とは、２つの要素を接合する、接着する、接続する、取り付けること等を指す。互いに直接に、又は各々が介在する要素に直接結合される場合のように互いに間接的に結合される場合に、２つの要素が互いに結合されると考えられる。
【００１０】
「弾性の」、「弾性を付与された」及び「弾性」とは、変形を生じさせる力を除いた後に、元の寸法及び形状に戻る傾向があるという材料又は複合材の特性を意味する。
「エラストマーの」とは、弛緩状態のときの長さの少なくとも５０パーセントまで伸びることができ、加えられた力が解除されると、その伸びの少なくとも４０パーセントまで回復する材料又は複合材のことをいう。一般に、エラストマー材料又は複合材は、弛緩状態のときの長さの少なくとも１００パーセント、より好ましくは少なくとも３００パーセントまで伸びることができ、加えられた力が解除されると、その伸びの少なくとも５０パーセントまで回復することが好ましい。
【００１１】
「フィルム」とは、キャストフィルム又はブローフィルム押出工程のようなフィルム押出及び／又は発泡工程を用いて作成された熱可塑性フィルムのことをいう。本発明の目的においては、この用語は、非孔質フィルム及び微孔質フィルムを含む。フィルムは、蒸気透過性又は蒸気不透過性とすることができ、通常の使用条件下で液体障壁として機能する。
「層」は、単独で用いられる場合には、単一の要素又は複数の要素の２つの意味を持つことができる。
単層又は多層ラミネートに用いられる場合の「液体不透過性」とは、通常の使用条件では尿などの液体が液体接触点において層又はラミネートの平面にほぼ垂直な方向に層又はラミネートを通過しないことを意味する。液体すなわち尿は、液体透過性の層又はラミネートの平面に平行に広がるすなわち移送されるが、これはここで使用される場合の「液体透過性」の意味に含まれるとは考えない。
【００１２】
「縦方向」及び「横方向」とは、図２−図４に示される縦方向軸線及び横方向軸線によって表されるような慣習的な意味を有する。縦方向軸線は、物品の平面内に延び、かつ物品の着用時に起立しテール着用者を右半身及び左半身に二分する垂直面にほぼ平行である。横方向軸線は、縦方向軸線にほぼ垂直な物品の平面内に延びる。図示される物品は、横方向よりも縦方向に長い。
「縦方向伸長性」とは、縦方向軸線に沿った縦方向の伸長性のことをいう。
【００１３】
「メルトブロー繊維」とは、溶融した熱可塑性材料を、複数の微細な、通常は円形のダイ毛細管を通じて、収束する高速高温ガス（例えば空気）流の中へ溶融糸又はフィラメントとして押し出し、熱可塑性材料のフィラメントがガス流によって細められ、直径が、マイクロファイバーの直径にまで縮小されることにより形成される小直径の繊維を意味する。その後、メルトブロー繊維は、高速ガス流により運ばれ、集積面に堆積されて、不規則に分散されたメルトブロー繊維のウェブを形成する。このような工程は、例えば、ビューティン他に付与された米国特許第３，８４９，２４１号に開示されテール。メルトブロー繊維は、連続的又は非連続的なマイクロファイバーであり、一般的には約０．６デシテックス以下であり、集積面に堆積されるときには、通常は自己結合する。本発明で用いるメルトブロー繊維は、好ましくは、長さにおいてほぼ連続的である。
【００１４】
「マイクロファイバー」という用語は、一般に、約０．００５−１０の平均繊維デニールを有する小直径の繊維を意味する。繊維デニールは、繊維の９０００メートル当たりのグラム数として定義される。円形の断面をもつ繊維については、デニールは、ミクロンの繊維直径を２乗し、密度ｇ／ｃｃを掛け、０．００７０７を掛けることで算出することができる。同じポリマーから作られた繊維において、低いデニールは細い繊維を示し、高いデニールは、太い又は重い繊維を示す。例えば、１５ミクロンとして与えられたポリプロピレン繊維の直径を２乗し、この結果に０．８９ｇ／ｃｃを掛け、さらに０．００７０７を掛けることにより、デニールに換算できる。従って、１５ミクロンのポリプロピレン繊維は、（１５2×０．８９×０．００７０７＝１．４１５）として計算された約１．４２デニールを有する。米国以外では、この測定単位は、「テックス」で表されることが多く、テックスは、繊維1キロメートル当たりのグラム数として定義される。「テックス」は、デニール÷９として算出することができる。デシテックスはテックスの０．１である。
【００１５】
「ネック生成」又は「ネック伸長」という用語は区別なく、不織布が引っ張られ、長さ方向に即ち布の長さが増加する方向に伸びることにより布の幅即ち横方向の寸法が減少する状態で引き伸ばしされることを意味する。制御された引っ張りは、低温、室温、又はより高い温度で行うことができ、引っ張られる方向における全体的な寸法の増加が、布が破れるのに要する伸長量までに制限され、これはほとんどの場合、約１．２から１．４倍までである。弛緩された時に、布、不織ウェブ又はラミネートは元の寸法まで完全には戻らない。こうした工程は、例えば、マイトナー及びノシースの米国特許第４，４４３，５１３号、モーマンの米国特許第４，９６５，１２２号、第４，９８１，７４７号、及び第５，１１４，７８１号、並びにハッセンボエラー・ジュニア他の米国特許第５，２４４，４８２号に開示される。
【００１６】
「不織」又は「不織ウェブ」という用語は、織物の製織又は編成プロセスの助けを借りずに形成された材料のウェブのことをいう。
「ポリマー」とは、単独重合体と、例えば、ブロック共重合体、グラフト共重合体、ランダム共重合体、及び交互共重合体、三元共重合体等のような共重合体と、それらの配合物及び変成物を含むが、これらに限られるものではない。さらに、特に限定されていない限り、「ポリマー」という用語は、材料の可能性のある全ての幾何学的形状を含む。これらの形状は、これらに限られるものではないが、アイソタクチック対称、シンジオタクチック対称、及びアタクチック対称を含む。
【００１７】
「スパンボンド繊維」とは、溶融した熱可塑性材料を、円形又はその他の形状を有する紡糸口金の複数の微細な毛細管からフィラメントとして押し出し、次いで、押し出されたフィラメントの直径を、例えば、それぞれの全部を引用によりここに組み入れる、アッペル他に付与された米国特許第４，３４０，５６３号、ドーシュナー他に付与された米国特許第３，６９２，６１８号、マツキ他に付与された米国特許第３，８０２，８１７号、キニーに付与された米国特許第３，３３８，９９２号及び３，３４１，３９４号、ハートマンに付与された米国特許第３，５０２，７６３号、ピーターセンに付与された米国特許第３，５０２，５３８号、及びドーボー他に付与された米国特許第３，５４２，６１５号におけるように、急速に縮小することにより形成される小直径の繊維を指す。スパンボンド繊維は、集積面に堆積される際に急冷され、通常は粘着性がない。スパンボンド繊維は、ほぼ連続しており、しばしば約０．３デシテックス以上、より具体的には、約０．６から１０デシテックスまでの間の平均デニールを有する。
【００１８】
「伸長可能」又は「引き伸ばし可能」とは、破れることなく少なくとも一方向に少なくとも５０％（最初の（伸ばされていない）長さの少なくとも１５０％まで）、好適には少なくとも１００％（最初の長さの少なくとも２００％まで）、望ましくは少なくとも１５０％（最初の長さの少なくとも２５０％まで）伸ばすことができる材料を意味する。
「超吸収体」又は「超吸収性材料」とは、最適条件下において、０．９重量％の塩化ナトリウムを含む水溶液中で、少なくともそれ自体の重量の約１５倍を、より望ましくは、少なくともそれ自体の重量の約３０倍を吸収することが可能な、水膨潤性、水不溶性の有機又は無機材料を指す。超吸収性材料は、天然、合成又は変成天然ポリマー又は材料とすることができる。さらに、超吸収性材料は、シリカゲルのような無機材料、又は架橋結合されたポリマーのような有機材料とすることができる。
「表面」とは、空気、気体及び／又は液体を透過するか又は透過しないかに関わらず、あらゆる層、フィルム、織布、不織布、ラミネート、複合材などを含む。
「熱可塑性」とは、高温に曝された時に軟化し、室温まで冷却された時には実質的に元の状態に戻る材料のことを指す。
これらの用語は、本明細書の残りの部分において付加的な言葉で定義されることがある。
【００１９】
（発明を実施するための最良の形態）
本発明は、伸長可能／引き伸ばし可能な外側カバーと、伸長可能／引き伸ばし可能な身体側ライナと、伸長可能／引き伸ばし可能な吸収組立体とを有する、二軸伸長性の体にフィットするパンツ状吸収性衣類に向けられる。
本発明の原理は、どんな好適な使い捨てパンツ状吸収性物品にも組み入れることができる。こうした好適な物品の例は、おむつ、トレーニングパンツ、失禁用製品、水着、その他のパーソナルケア又はヘルスケア衣類等を含む。説明を簡便にするために、以下の詳細な説明はおむつについてなされる。
【００２０】
図１及び図２を参照すると、おむつ２０のような使い捨て吸収性物品が示されテール。おむつ２０は、吸収体シャーシ３２を備える。吸収体シャーシ３２は、前部領域２２、背部領域２４、前部及び背部領域を相互に連結する股領域２６、着用者に接触するように構成された内面２８、及び着用者の衣類に接触するように構成された、内面と反対側の外面３０を定める。図２を参照すると、吸収体シャーシ３２はまた、一対の横方向に相対する側縁３６と、前ウエスト縁３８及び背ウエスト縁３９を表す一対の縦方向に相対するウエスト縁とを定める。前部領域２２は、前ウエスト縁３８まで連続しており、背部領域２４は背ウエスト縁３９まで連続しテール。
【００２１】
図１に示されるおむつ２０では、股領域２６と前部領域２２と背部領域２４が共に結合されて、ウエスト開口部５０と一対の脚開口部５２を有する三次元的パンツ構造を形成する。吸収体シャーシ３２のウエスト縁３８及び３９は、着用時に着用者の腰部を取り囲むように構成され、腰部周りの寸法を定めるウエスト開口部５０を与える。股領域２６の横方向両側の側縁３６の部分が、脚開口部５２を概ね定める。前部領域２２は、着用したときに着用者の前に位置するおむつ２０の部分を含み、背部領域２４は、着用したときに着用者の後ろに位置するおむつの部分を含む。おむつ２０の股領域２６は、着用したときに着用者の脚の間に位置し且つ着用者の胴下部を覆うおむつの部分を含む。前側部パネル３４及び背側部パネル１３４は、着用したときに着用者の腰に位置するおむつ２０の部分を含む。
【００２２】
吸収体シャーシ３２は、着用者から排出されたいかなる身体排出物も収容及び／又は吸収するように構成される。例えば、吸収体シャーシ３２は、身体排出物の横方向の流出に対する障壁を与えるように構成された一対の弾性を付与された閉じ込めフラップ（図示せず）を備えることが望ましい。弾性を付与された閉じ込めフラップは、おむつ２０の少なくとも股領域２６において、直立したほぼ垂直な形状をとる取り付けられていない縁を構成し、着用者の身体に対するシールを形成する。閉じ込めフラップは、横方向と縦方向の両方に伸長可能／引き伸ばし可能である伸長可能／引き伸ばし可能ケーシングを含むことが好適である。閉じ込めフラップに適した構造及び配置は、一般に当業者にはよく知られており、エンローに付与された１９８７年１１月３日付けの米国特許第４，７０４，１１６号に記載されており、この特許は引用によりここに組み入れられる。或いは、閉じ込めフラップの代わりに、垂直方向に又は水平方向に配向された超吸収体コアを有する吸収性ガスケット（図示せず）を、伸長可能なケーシングにより包み、このケーシングによりせき止め部を形成し、このせき止め部をおむつ２０の内面２８に取り付けることができる。
【００２３】
参照のために、図２−図４には、おむつ２０の縦方向軸線及び横方向軸線の向きをそれぞれ表す矢印４８及び４９が示されテール。
おむつ２０が全方向への伸長性をもつようにするために、おむつ２０の多くの構成材を伸長可能なものとし、伸長可能でない構成材の取り付けを最小限にするする必要がある。したがって、おむつ２０は、図２及び図３に示されるように、二軸方向に伸長可能な外側カバー４０と、外側カバー４０に重なるように接続された二軸方向に伸長可能な身体側ライナ４２と、外側カバー４０と身体側ライナ４２との間に配置された伸長可能な吸収組立体４４とを含む。吸収組立体４４は、二軸方向に伸長可能なものとするか、又は縦方向に引き伸ばし可能、すなわち縦方向軸線４８に沿って伸長可能なものとすることができる。吸収組立体４４が、縦方向に伸長可能であり且つ横方向には伸長可能でない場合には、後でより詳しく説明するように、吸収組立体４４は、その横側に沿ってではなく吸収組立体４４の縦方向（前後）端においてのみ外側カバー４０及び／又は身体側ライナ４２に結合される。二軸方向に伸長可能な材料は、結果として得られるおむつ２０が伸び、おむつ２０のあらゆる部分において、あらゆる方向への張力を均等化するので、優れたフィット性と快適性を与える。さらに、おむつ２０の全伸長性は、着用者の動きを制限しない。
【００２４】
図２は、おむつ２０の二軸方向に伸長可能な外側カバー４０を示す。より具体的には、外側カバー４０は、縦方向すなわち機械方向４８と、横方向すなわち機械横方向４９の両方向に伸びることができる。図３に示された身体側ライナ４２も、上述のように二軸方向に伸長可能である。外側カバー４０と身体側ライナ４２は、伸長可能なものとするか、又は伸長可能及び収縮可能で、これによりエラストマー特性をもつものとすることができる。さらに、外側カバー４０と身体側ライナ４２は、種々の材料の組合せか、又は種々の伸長性及び／又は収縮性区域をもつ単一の材料を用いることにより、異なる程度の伸長性及び／又は収縮性をもつものとすることができる。
【００２５】
吸収組立体４４は、少なくとも縦方向に伸長可能／引き伸ばし可能でなければならず、二軸方向に伸長可能／引き伸ばし可能とすることもできる。縦方向に伸長可能であるが横方向には伸長可能でない吸収組立体４４を有する実施形態においては、吸収組立体４４は、セグメント化された層５４を含む。より具体的には、図４及び図５に示されるように、吸収組立体４４は、下部キャリア層５６と、下部キャリア層５６に重なるように接続された上部キャリア層５７（図４には示されていない）と、上部キャリア層５７と下部キャリア層５６との間に結合された連続層５８と、図５に示されるように上部キャリア層５７と連続層５８との間か、又は下部キャリア層５６と連続層５８との間のいずれかに結合されたセグメント化された層５４とを含む。セグメント化された層５４は、複数の間隔をおいて配置されたセグメント５５を含む。
【００２６】
キャリア層５６、５７の一方又は両方は、組立体の吸収体領域を超えて延びて、前及び／又は背テール部６０、６２を形成する。これらのテール部６０、６２は、身体側ライナ４２及び／又は外側カバー４０の前及び／又は背ウエスト縁３８、３９にそれぞれ取り付けられる。上述のように、吸収組立体４４が縦方向に伸長可能であり横方向には伸長可能でない場合には、吸収組立体４４は、吸収組立体４４の縦方向端、すなわちテール部６０、６２においてのみ、外側カバー４０及び／又は身体側ライナ４２に結合され、吸収組立体４４の横方向縁に沿っては外側カバー４０及び／又は身体側ライナ４２に取り付けられない。テール部６０、６２は、キャリア層、すなわち層５６、５７の延長部であり、かつ横方向に不連続であり、これにより、二軸方向に伸長可能な身体側ライナ４２及び／又は二軸方向に伸長可能な外側カバー４０に結合されたときに、吸収組立体の横方向の伸長性の不足によって、身体側ライナ４２及び／又は外側カバー４０の横方向の伸びが制限されることがないようにする。
【００２７】
上部キャリア層５７と、下部キャリア層５６と、連続層５８と、セグメント化された層５４は、超音波か又は他の好適な形式の結合によって互いに結合される。上部キャリア層５７及び下部キャリア層５６は、少なくとも縦方向の引き伸ばしを可能にする伸長可能な又は弾性を付与された材料を含む。或いは、上部及び下部キャリア層５７、５６を形成するために、二軸方向に伸長可能な材料を用いることができ、こうした場合には、テール部６０、６２は、必要不可欠なものではなく、キャリア層５７、５６は、該キャリア層５７、５６の周辺内のどの部分においても結合することができる。上部及び下部キャリア層５７、５６に適した材料の例は、ネック伸長された不織材料であり、スパンボンドの機械方向がおむつ２０の横方向軸線に対応するように９０度回転され、これによりキャリア層５６、５７に縦方向の伸長性を与える。好適なネック生成可能な材料の例は、例えば、スパンボンドウェブ、メルトブローウェブ、又はボンデッドカーデッドウェブのような多孔性の不織材料を含む。ネック生成可能な材料がメルトブロー繊維のウェブである場合には、メルトブロー・マイクロファイバーを含むことができる。ネック生成可能な材料は、例えばポリオレフィンのような繊維形成ポリマーから作成することができる。例示的なポリオレフィンの例は、１つ又はそれ以上のポリプロピレン、ポリエチレン、エチレンコポリマー、プロピレンコポリマー、及びブテンコポリマーを含む。有用なポリプロピレンは、例えば、ＥｘｘｏｎＭｏｂｉｌ  Ｃｈｅｍｉｃａｌ  ＣｏｍｐａｎｙからＥｘｘｏｎ３４４５という商標名で入手可能なポリプロピレンと、Ｓｈｅｌｌ  Ｃｈｅｍｉｃａｌ  ＣｏｍｐａｎｙからＤＸ５Ａ０９という商標名で入手可能なポリプロピレンを含む。
【００２８】
或いは、ネック生成可能なウェブは、例えば、少なくとも１層のスパンボンドウェブが少なくとも１層のメルトブローウェブに接合されたものか、ボンデッドカーデッドウェブか又はその他の適当な材料のような多層材料とすることができる。例えば、ネック生成可能な材料は、約０．２から約８オンス毎平方ヤード（ｏｓｙ）（約６．８−２７０グラム／ｍ2すなわちｇｓｍ）の坪量をもつスパンボンド・ポリプロピレンの第１層と、約０．２から約４ｏｓｙ（６．８−１３５ｇｓｍ）の坪量をもつメルトブロー・ポリプロピレンと、約０．２から約８ｏｓｙ（６．８−２７０ｇｓｍ）の坪量をもつスパンボンド・ポリプロピレンの第２層をもつ多層材料とすることができる。
【００２９】
上部及び下部キャリア層５７、５６に適した他の材料の例は、垂直押出ストランド形成され通気されたボンデッドカーデッドウェブ（ＴＡＢＣＷ）とクレープ加工されたスパンボンドを含む。クレープ加工技術の１つは、例えば、コバヤシ他に付与された米国特許第４，８１０，５５６号に教示されており、引用によりここに組み入れられる。本質的には、クレープ加工処理は、不織布を潤滑剤でコーティングし、次いで、コーティングされた布を、駆動ロールと、サンドペーパー状の粗い表面をもつプレートの間でプレスすることを含む。不織布は、プレスすることによって生じた摩擦力により布の移動方向に波状に皺寄せされる。
【００３０】
吸収組立体の連続層５８は、上部キャリア層５７とセグメント化された層５４との間に配置されたときに吸収性を付加するためのサージ層として働き、下部キャリア層５６とセグメント化された層５４との間に配置されたときに通気性を改善するためのスペーサとして働く。連続層５８は、少なくとも縦方向の引き伸ばしを可能にする伸長可能な又は弾性を付与された吸収材料を含む。連続層５８は、超吸収性材料として一般に知られる高吸収性材料の粒子と混合された木材パルプフラフのようなセルロースフラフのウェブといった親水性繊維マトリックスを含むことが好適である。木材パルプフラフは、合成繊維、ポリマー繊維、メルトブロー繊維、又はメルトブロー繊維と天然繊維との組合せに置き換えることができる。超吸収性粒子は、親水性繊維と実質的に均一に混合するか、又は不均一に混合することができる。フラフと超吸収性粒子はまた、より良好に身体排出物を収容し吸収するために、吸収組立体４４の所望の区域に選択的に配置することができる。好適な連続層５８の材料の例は、Ｆａｖｏｒ８８０超吸収性材料を５０％、ユーカリパルプを４０％、及びＫＲＡＴＯＮ（登録商標）エラストマー樹脂を１０％含む共形成材料である。ＫＲＡＴＯＮ（登録商標）は、Ｓｈｅｌｌ  Ｃｈｅｍｉｃａｌ  Ｃｏｍｐａｎｙから入手可能な製品の商標である。
【００３１】
超吸収性粒子の濃度は、吸収組立体４４の厚さ方向に変えることができる。或いは、吸収組立体４４は、繊維状ウェブと超吸収性材料のラミネートか、又は超吸収性材料を局所的な領域に維持する他の好適な手段を含むことができる。好適な超吸収性材料は、天然、合成、及び変成天然ポリマー及び材料から選択することができる。超吸収性材料は、シリカゲルのような無機材料であってもよいし、架橋ポリマーのような有機化合物であってもよい。好適な超吸収性材料は、米国ミシガン州ミッドランドにあるＤｏｗ  Ｃｈｅｍｉｃａｌ社や、ドイツ連邦共和国クレーフェルトＤ−４７８０５のＳｔｏｃｋｈａｕｓｅｎ社のような種々の販売供給業者から入手可能である。典型的に、超吸収性材料は、水の場合は材料の重さの少なくとも約１５倍の重さを吸収することができ、水の場合は材料の重さの約２５倍より大きい重さを吸収することができることが望ましい。
【００３２】
吸収組立体のセグメント化された層５４は、個々のセグメントが縦方向に離間しテールことにより、吸収組立体又はおむつのその他の構成材の縦方向の伸長性を阻害しないので、伸長可能である必要はない。セグメント化された層５４は、伸びる必要がある連続層５８と同様に、本質的に吸収層である。セグメント化された層５４に好適な材料の例は、Ｆａｖｏｒ８８０超吸収性材料を５０％、軟木パルプを４０％、及びポリマー・マイクロファイバーを１０％含むものである。或いは、セグメント化された層５４を満足させるのは、Ｇｅｌｏｋ社によって製造される８０％超吸収性材料／ティッシュのラミネートか、又は３０％超吸収性材料／７０％フラフパルプの複合材である。
【００３３】
連続層５８の吸収性材料と、セグメント化された層５４の吸収性材料との比は、１００：０から０：１００まで変えることができる。両方の層に吸収性材料を含むことには利点がある。連続層５８はある程度の液体吸上げを与え、一様な外観をもち、かつ、連続層５８はシステムに弾性張力を加える。逆に、セグメント化された層５４は、迅速な液体取り込みを有し、システムに弾性張力を与えないが、セグメント化された層５４は、一様でない外観及び質感を有する。
【００３４】
既に説明したように、吸収組立体は、代替的に、少なくとも縦方向に伸びることができる連続的な吸収性材料だけで構成することもできる。連続的な吸収組立体４４は、全体的に圧縮可能で、応従性があり、幼児の肌に刺激を与えず、液体及びある種の身体排出物を吸収し保持することができ、かつ縦方向に伸長可能などんな構造にすることもできる。
連続的な吸収組立体が縦方向に伸び、横方向には伸びない場合は、連続的な吸収組立体は、身体側ライナ４２及び／又は外側カバー４０の横方向の伸びを妨げないようにするために、前及び背ウエスト縁３８、３９に沿ったテール部６０、６２をもつ図２及び図３に示されるような形状にされることが好ましい。しかしながら、連続的な吸収組立体が二軸方向に伸長可能である場合には、テール部は必要とされず、吸収組立体は、前及び背ウエスト縁３８、３９に沿って比較的直線状の縁をもつことができる。
【００３５】
連続的な吸収組立体４４は、当該技術分野で一般的に用いられる多種多様な液体吸収材料から多種多様な寸法及び形状に製造することができる。一実施形態においては、吸収組立体４４は、ほぼ矩形の形状であり、木材パルプフラフと超吸収性材料のブレンドを含む。フラフの好ましい種類の１つは、ＣＲ１６５４という商品名で特定される、米国アラバマ州チルダースバーグのＵ．Ｓ．Ａｌｌｉａｎｃｅから入手可能な、主として軟材繊維を含む漂白された高吸収性の硫酸塩木材パルプである。一般に、超吸収性材料は、吸収組立体４４中に、吸収組立体の総重量の約５から約９０重量パーセントまでの量で存在する。吸収組立体４４は、１立方センチメートル当たり約０．１０から約０．５０グラムまでの範囲内の密度をもつことが適切である。吸収組立体４４は、吸収組立体の一体性及び／又は形状を維持するのに適したティシュラップで包み込むか又は囲んでもよいし、又はそうでなくてもよい。
【００３６】
連続的な吸収組立体４４と、該吸収組立体の連続層５８は、弾性構成材を組み入れること、又は上述の吸収性材料を予め伸ばされたエラストマーに取り付けて、吸収組立体４４をおむつ２０の中に組み付ける前に吸収性材料とエラストマーを収縮させることを含む多くの異なる技術によって伸長可能にすることができる。さらに別の技術は、吸収性材料をプリーツ加工するか又は波形加工することを含み、さらにまた別の技術は、吸収性材料を上述のようにクレープ加工することを含む。
【００３７】
吸収組立体４４に加えて、吸収体シャーシ３２は、液体を最初に受け入れ、一時的に収容し、及び／又は移送するように設計された他の材料を、吸収組立体４４と相互に対向する表面に沿って組み入れて、吸収組立体の吸収容量を増加させることができる。適した材料の１つは、約５０から約１２０グラム毎平方メートルの坪量を持つ材料を含むサージ層（図示せず）と呼ばれる材料であり、該材料は、ポリエステール芯／ポリエチレン鞘を含む３デニールタイプのＴ−２５６二成分繊維６０％と、６デニールタイプのＴ−２９５ポリエステール繊維４０％との均一ブレンドの通気ボンデッドカーデッドウェブを含み、両繊維は、米国ノースカロライナー州ソールズベリーのＫｏｓａ社から市販されテール。
【００３８】
二軸方向に伸長可能な外側カバー４０に適した材料は、二軸方向に伸長可能な材料と、二軸方向に伸長可能な弾性材料を含む。好適な外側カバー材料の一例は、横方向４９に６０％ネック加工され、縦方向に６０％クレープ加工され、３グラム毎平方メートル（ｇｓｍ）のＦｉｎｄｌｅｙ２５２５Ａスチレン−イソプレン−スチレンベースの接着剤で、２０％のＴｉＯ2濃縮物を含有する８ｇｓｍのＰＥＢＡＸ（登録商標）２５３３フィルムにラミネートされた、０．３ｏｓｙのポリプロピレン・スパンボンドである。外側カバー４０は、好適には、少なくとも５０％（外側カバー４０の元の（伸びていない）幅及び／又は長さの少なくとも１５０％まで）横方向に及び／又は縦方向に伸びることができる。より好適には、外側カバー４０は、少なくとも１００％（外側カバー４０の元の（伸びていない）幅及び／又は長さの少なくとも２００％まで）横方向に及び／又は縦方向に伸びることができる。さらに好適には、外側カバー４０は、少なくとも１５０％（外側カバー４０の元の（伸びていない）幅及び／又は長さの少なくとも２５０％まで）横方向に及び／又は縦方向に伸びることができる。幅３インチの外側カバー材料片で測定したときに、５０％の伸びにおける外側カバー４０の張力は、好適には５０から１０００グラムまでの間であり、より好適には１００から６００グラムまでの間である。
【００３９】
伸長可能な外側カバー４０は、実質的に液体不透過性の材料を含むことが好ましい。伸長可能な外側カバー４０は、液体不透過性の材料の単一の層とすることができるが、少なくとも層の１つは液体不透過性である多層のラミネート構造を含むことが望ましい。例えば、伸長可能な外側カバー４０は、液体透過性の外側層と液体不透過性の内側層を含むことができ、これらは、ラミネート接着剤（図示せず）か又は熱結合取り付け手段によって互いに適切に接合される。ビード、スプレー、平行スワールなどの形で連続的に又は断続的に適用可能な、適したラミネート接着剤は、米国ウィスコンシン州ウォーワトサ所在のＡｔｏ−Ｆｉｎｄｌｅｙ  Ａｄｈｅｓｉｖｅｓ社や、米国ニュージャージー州ブリッジウオター所在のＮａｔｉｏｎａｌ  Ｓｔａｒｃｈ  ａｎｄ  Ｃｈｅｍｉｃａｌ社から入手することができる。
【００４０】
液体透過性の外側層は、どんな好適な材料とすることもでき、ほぼ布のような質感を与えるものが望ましい。こうした材料の一例は、伸長可能なポリマーから作成され、約１−１００グラム毎メートル（ｇｓｍ）、好適には約５−５０ｇｓｍ、より好適には１０−３０ｇｓｍの坪量をもつスパンボンド熱可塑性不織ウェブのような熱可塑性不織ウェブである。不織ウェブを形成するのに適した伸長可能なポリマーの例は、幾つかの可撓性ポリオレフィン、例えばポリプロピレン主鎖にアタクチックとアイソタクチックの両方のプロピレン基を有するプロピレン・ベースのポリマーを含む。可撓性ポリオレフィン（ＦＰＯ）は、Ｒｅｘｅｎｅ  Ｃｏｒｐｏｒａｔｉｏｎにより販売されテール。ハイモント・コーポレーションにより「ｃａｔａｌｌｏｙｓ」として販売されテール異相系プロピレン−エチレン・コポリマーも含まれる。異相系ポリマーは、異なる量のプロピレン及びエチレンを異なる段階でリアクターに加えることにより形成される反応混合物である。異相系ポリマーは、通常は、第１のポリマー・セグメントＡを重量の約１０％−約９０％含み、第２のポリマー・セグメントＢを重量の約１０％−約９０％含み、第３のポリマー・セグメントＣを重量の約０％−約２０％含む。ポリマー・セグメントＡは、少なくとも約８０％が結晶性であり、ホモポリマー又はランダムコポリマーとしてプロピレンを重量の約９０％−約１００％と、エチレンを重量の最大１０％まで含む。ポリマー・セグメントＢは、約５０％未満が結晶性であり、ランダムコポリマー化されたプロピレンを重量の約３０％−約７０％と、エチレンを重量の約３０％−約７０％含む。随意的なポリマー・セグメントＣは、エチレンを重量の約８０％−約１００％含み、ランダムコポリマー化されたプロピレンを０％−２０％含む。
【００４１】
他の伸長可能なポリマーは、極低密度ポリエチレン（ＶＬＤＰＥ）であるが、これは０．９００グラム／ｃｍ3に満たない密度を有し、好ましくは約０．８７０グラム／ｃｍ3−約０．８９０グラム／ｃｍ3の密度を有するエチレン−アルファオレフィン・コポリマーである。好ましいＶＬＤＰＥは、シングルサイト触媒作用によるものである。他の引き伸ばし性ポリマーは、重量の１０％より多くのＣ2コモノマー又はＣ4−Ｃ12コモノマーを含有し、好ましくは重量の約１５％−約８５％のコモノマーを含有し、ここで好ましいコモノマーはエチレンである、プロピレン−αオレフィン・ランダムコポリマーを含む。
【００４２】
外側カバー４０の内側層は液体及び蒸気不透過性とすることもできるし、液体不透過性かつ蒸気透過性とすることもできる。内側層は、薄い（１−５０ミクロン、好適には５−２５ミクロン、さらに好適には１０−２０ミクロン）プラスチックフィルムから製造されることが望ましいが、他の伸長可能な液体不透過性材料も使用可能である。フィルムは、熱可塑性ポリマーと、重量の３０−７０％の炭酸カルシウムのような粒子状無機フィラーとのブレンドを含有することができる。フィルムは、少なくとも一軸方向に延伸し、フィラー粒子の周りに気孔を生じさせて、通気性を得ることができる。フィルムを形成するのに適した伸長可能なポリマーは、ポリエチレンのオレフィンコポリマーのような伸長可能なオレフィンポリマーを含む。より具体的には、他の伸長可能なポリマーは、ＫＲＡＴＯＮ（登録商標）エラストマー樹脂という商品名でＳｈｅｌｌ  Ｃｈｅｍｉｃａｌ社から入手可能な、スチレン−イソプレン−スチレン、スチレン−ブタジエン−スチレン、スチレン−エチレン／ブチレン−スチレン、又はスチレン−エチレン／プロピレン−スチレンを含むオレフィンコポリマーのような、ジブロック、トリブロック、又はマルチブロック・エラストマー・コポリマーと、ＬＹＣＲＡ（登録商標）ポリウレタンという商品名でＥ．Ｉ．Ｄｕ  Ｐｏｎｔ  ｄｅ  Ｎｅｍｏｕｒｓ社から入手可能であるものを含むポリウレタンと、ＰＥＢＡＸ（登録商標）ポリエーテールブロックアミドという商品名でＡｔｏ  Ｃｈｅｍｉｃａｌ社から入手可能なポリエーテールブロックアミドを含むポリアミドと、ＨＹＴＲＥＬ（登録商標）ポリエステールという商品名でＥ．Ｉ．Ｄｕ  Ｐｏｎｔ  ｄｅ  Ｎｅｍｏｕｒｓ社から入手可能なポリエステールと、ＡＦＦＩＮＩＴＹ（登録商標）という商品名でＤｏｗ  Ｃｈｅｍｉｃａｌ社から入手可能な、約０．９１グラム／ｃｃより小さい密度を持つシングルサイト触媒即ちメタロセン触媒作用によるポリオレフィンとを含む。内側層、又は液体不透過性の伸長可能な外側カバー４０が単一の層であるときには、ベッドシーツ及び衣服のような物品、並びに着用者及び世話する人が排出物で濡れるのを防ぐ。
【００４３】
伸長可能な外側カバー４０に適した材料は、伸長可能なポリマー又はそのブレンドを用いて作成されたスパンボンド・ラミネート、メルトブロー・ラミネート、スパンボンド−メルトブロー−スパンボンド・ラミネート、又はストレッチボンデッド・ラミネート（ＳＢＬ）を含む。液体不透過性の内側層か、又は単一層の液体不透過性の伸長可能な外側カバー４０として用いるのに適した液体不透過性フィルムのより特定的な例は、米国バージニア州ニューポートニューズのＨｕｎｔｓｍａｎ  Ｐａｃｋａｇｉｎｇから市販されテール０．０２ｍｍのポリエチレンフィルムである。外側カバー４０が材料の単一層である場合には、布のような外観を与えるために、エンボス加工及び／又はマット仕上げすることができる。すでに説明したように、液体不透過性の材料は、液体が外側カバー４０を通り抜けないようにしながら、使い捨て吸収性物品の内部から蒸気を逃がすことができる。適した「通気性の」材料は、所望のレベルの液体不透過性を付与するために被覆されるか又は他の方法で処理された、微孔性ポリマーフィルムか又は不織布から構成される。適した微孔性フィルムは、東京の三井東圧化学から市販されテールＰＭＰ−１フィルム材料、又はミネソタ州ミネアポリスの３Ｍ社から市販されテールＸＫＯ−８０４４ポリオレフィンフィルムである。
【００４４】
伸長性の外側カバーに適した材料のその他の例は、モーマン他に付与された米国特許第５，８８３，０２８号に記載される通気性の弾性フィルム／不織ラミネートであり、この特許は引用によりここに組み入れられる。２方向の伸長性及び収縮性をもつ材料の例は、モーマン他に付与された米国特許第５，１１６，６６２号、及びモーマン他に付与された米国特許第５，１１４，７８１号に開示されており、該特許の両方は、引用によりここに組み入れられる。これらの２つの特許は、少なくとも２つの方向に伸ばすことができる複合弾性材料を説明するものである。この材料は、少なくとも１つの弾性シートと、非直線状に配置された少なくとも３つの位置において弾性シートに取り付けられた少なくとも１つのネック生成された材料か又は可逆的にネック生成された材料を有し、これによりネック生成された又は可逆的にネック生成されたウェブが、少なくともこれらの２つの位置の間でギャザー寄せされる。
【００４５】
身体側ライナ４２は、図３においては、伸長可能な外側カバー４０と吸収組立体４４に重なるように示されおり、必ずしもそうである必要はないが、伸長性の外側カバー４０と同じ寸法をもつことができる。身体側ライナ４２は二軸方向に伸長可能な外側カバー４０と共に拡がることができるように、二軸方向に伸長可能であることが望ましい。身体側ライナ４２は、二軸方向に伸長可能にすることもできるし、二軸方向に伸長可能及び収縮可能（すなわち弾性）にすることもできる。伸長可能な身体側ライナ４２は、応従性があり、柔軟な感触で、幼児の肌に刺激を与えないものであることが望ましい。さらに、伸長可能な身体側ライナ４２は、着用者に比較的乾いた表面を与え、液体が厚さを通して容易に浸透することができるように、吸収組立体４４より親水性が低いものにしてもよい。
【００４６】
二軸方向に伸長可能な身体側ライナ４２は、合成繊維（例えばポリエステール又はポリプロピレン繊維）、合成繊維と天然繊維（例えば綿繊維）との組合せ、多孔質発泡体、網状発泡体、穿孔プラスチックフィルム等のようなウェブ材料の幅広い選択肢から製造することができる。伸長可能な身体側ライナ４２は、０．４ｏｓｙのＫＲＡＴＯＮ（登録商標）ＭＭ  Ｇ２７５０のストランドに、１インチ当り１２本のストランドをもつようにラミネートし、伸ばして収縮させた、０．４ｏｓｙ（６０％ネック伸長）ポリプロピレンスパンボンドのような、ＫＲＡＴＯＮ（登録商標）Ｇストランドを備えるネック伸長されたスパンボンドウェブから適切に構成することができる。他の好適な材料は、ネック伸長／クレープ加工されたスパンボンドのような引き伸ばし可能な二軸伸長性の材料とすることができる。
【００４７】
伸長可能な身体側ライナ４２は、実質的に疎水性の材料から構成することができ、疎水性材料は、所望のレベルの湿潤性及び親水性を付与するために、随意的に界面活性剤で処理するか又は他の方法で加工することができる。例えば、この材料は、米国ノースカロライナー州マウントホリーのＨｏｄｇｓｏｎ  Ｔｅｘｔｉｌｅ  ＣｈｅｍｉｃａｌｓのＡＨＣＯＶＥＬ（登録商標）Ｎ−６２と、ペンシルベニア州アンブラーのＨｅｎｋｅｌ社のＧＬＵＣＯＰＯＮ（登録商標）２２０ＵＰとを３：１の有効な割合で含有する約０．４５重量％の界面活性剤混合物で表面処理することができる。界面活性剤は、スプレーすること、プリントすること、ブラシコーティングすること等の従来の方法のいずれによっても適用可能である。界面活性剤は、身体側ライナ４２全体に適用してもよいし、縦方向中心線に沿った中間部のような身体側ライナの特定の部分に選択的に適用してもよい。
【００４８】
おむつ２０は、横方向両側の側縁３６に沿ってウエスト縁３８及び３９のすぐ下で外側カバー４０に有効に取り付けられた締結システム７８を含む。締結システム７８は、接着剤か又はフック・ループ式のファスナを含む適当な手段によって外側カバー４０の前領域２２に取り付け可能なタブ、ストラップ、破ることができるシーム、又は類似の装置の付いた側部パネルを含むことができる。
【００４９】
身体排出物の閉じ込め及び／又は吸収を更に改善するために、おむつ２０は、当業者に知られるように、ウエスト弾性部材８０及び／又は脚弾性部材８２を備えることが望ましい（図１）。ウエスト弾性部材８０は、伸長可能な外側カバー４０及び／又は伸長可能な身体側ライナ４２に有効に接合することができ、ウエスト縁３８、３９の一部又は全体に亘って延びることができる。脚弾性部材８２は、両側の側縁３６において縦方向に沿って、伸長可能な外側カバー４０及び／又は伸長可能な身体側ライナ４２に有効に接合され、おむつ２０の股領域２６に配置されることが望ましい。
【００５０】
ウエスト弾性部材８０と脚弾性部材８２は、どんな好適な弾性材料で形成することもできる。当業者にはよく知られテールように、好適な弾性材料は、天然ゴム、合成ゴム、又は熱可塑性エラストマーポリマーのシート、ストランド又はリボンを含む。弾性材料を、伸ばして支持体に接着するか又はギャザーを寄せた支持体に接着するか、或いは支持体に接着し、次いで例えば熱を加えることによって、支持体に弾性の収縮力を付与することができる。特定の一実施形態においては、ウエスト弾性部材８０及び／又は脚弾性部材８２は、例えば、米国デラウェア州ウィルミントン所在のＥ．Ｉ．ＤｕＰｏｎｔ  ｄｅ  Ｎｅｍｏｕｒｓ  ａｎｄ  Ｃｏｍｐａｎｙから入手可能な、ＬＹＣＲＡ（登録商標）という商品名で販売される、複数の乾紡合体多繊維スパンデックス・エラストマー糸を含む。別の特定の実施形態においては、ウエスト弾性部材８０及び／又は脚弾性部材８２は、例えば、０．６ｏｓｙ二成分ポリプロピレン／ポリエチレン・スパンボンドの２つの対向面にラミネートされたＦｉｎｄｌｅｙ  ＨＸ２６９５−０１接着剤を含む。或いは、３１０デシテックスのＬＹＣＲＡ（登録商標）の約６本までのストランドを、約２５０％の伸びの状態で、Ｆｉｎｄｌｅｙ接着剤に加えて、スパンボンドの対向面の間にラミネートすることができる。
【００５１】
説明のために与えられた上記の実施形態の詳細な説明は、本発明の適用範囲を限定するものと解釈されるべきではないことは認識されるであろう。上記では本発明のほんの幾つかの例示的な実施形態について詳細に説明したが、当業者には、本発明の新規な教示及び利点から本質的に逸脱することなく、例示的な実施形態に多くの修正が可能であることが容易に分かるであろう。従って、そのような修正のすべては、特許請求の範囲の請求項とそれらの全ての均等物により定義される本発明の適用範囲内に含まれることを意図しテール。更に、多くの実施形態においては、幾つかの実施形態、特に好ましい実施形態の利点のすべてを達成しないことが考えられることが認識されており、また、特定の利点がないことは、そのような実施形態が本発明の適用範囲外にあることを必ずしも意味するとは見なされない。
【図面の簡単な説明】
【図１】  締結された状態の二軸伸長性の吸収性衣類の側面斜視図である。
【図２】  平らに伸ばされた状態の図１の吸収性衣類の平面図であり、物品の着用時に着用者と反対側に面する物品の表面を示す。
【図３】  平らに伸ばされた状態の図１及び図２の吸収性衣類の平面図であり、物品の着用時に着用者に面する物品の表面を示す。
【図４】  図１−図３の吸収性衣類に用いるのに好適な吸収組立体の平面図である。
【図５】  図４の吸収組立体を線５−５に沿って見た断面図である。
【図１】
0004564712.tif 000002
【図２】
0004564712.tif 000003
【図３】
0004564712.tif 000004
【図４】
0004564712.tif 000005
【図５】
0004564712.tif 000006